(57)【要約】【課題】高線速で光ファイバを製造する際にも、被覆層に泡が混入し難い光ファイバ用樹脂被覆装置及び被覆方法の提供。【解決手段】線引きされた光ファイバ裸線の外周にコーティング樹脂液を塗布し、これを硬化させて被覆層を形成し、光ファイバ素線を製造する光ファイバ素線製造装置に用いられ、ニップルとダイス間にコーティング樹脂液が供給され、外周にコーティング樹脂液を塗布したファイバがダイスから導出される光ファイバ用樹脂被覆装置において、光ファイバ裸線の導入側に、パージガスを導入する多段のパージ部を有することを特徴とする光ファイバ用樹脂被覆装置。【選択図】図１
2007223818.tif 000002
【特許請求の範囲】
【請求項１】
線引きされた光ファイバ裸線の外周にコーティング樹脂液を塗布し、これを硬化させて被覆層を形成し、光ファイバ素線を製造する光ファイバ素線製造装置に用いられ、ニップルとダイス間にコーティング樹脂液が供給され、外周にコーティング樹脂液を塗布したファイバがダイスから導出される光ファイバ用樹脂被覆装置において、
光ファイバ裸線の導入側に、パージガスを導入する多段のパージ部を有することを特徴とする光ファイバ用樹脂被覆装置。
【請求項２】
パージ部をニップル側から１段目とした場合、排気口が２段目以降に設けられたことを特徴とする請求項１に記載の光ファイバ用樹脂被覆装置。
【請求項３】
パージ部が２段〜４段の範囲であることを特徴とする請求項１又は２に記載の光ファイバ用樹脂被覆装置。
【請求項４】
排気口の口径が２ｍｍ〜１０ｍｍの範囲内であることを特徴とする請求項１〜３のいずれかに記載の光ファイバ用樹脂被覆装置。
【請求項５】
光ファイバの二次被覆装置に適用されたことを特徴とする請求項１〜４のいずれかに記載の光ファイバ用樹脂被覆装置。
【請求項６】
光ファイバ母材を加熱溶融し、線引きした光ファイバ裸線を、ニップルとダイス間にコーティング樹脂液が供給され、外周にコーティング樹脂液を塗布したファイバがダイスから導出される光ファイバ用樹脂被覆装置を通して樹脂を被覆する光ファイバ被覆方法において、
光ファイバを被覆装置に導入する前に、パージガスを導入する多段のパージ部を通過させることを特徴とする光ファイバ被覆方法。
【請求項７】
パージ部をニップル側から１段目とした場合、排気口を有するパージ部を２段目以降に設けた光ファイバ用樹脂被覆装置を通過させることを特徴とする請求項６に記載の光ファイバ被覆方法。
【請求項８】
パージ部が２段〜４段の範囲である光ファイバ用樹脂被覆装置を通過させることを特徴とする請求項６又は７に記載の光ファイバ被覆方法。
【請求項９】
排気口の口径が２ｍｍ〜１０ｍｍの範囲内である光ファイバ用樹脂被覆装置を通過させることを特徴とする請求項６〜８のいずれかに記載の光ファイバ被覆方法。
【請求項１０】
光ファイバの二次被覆形成時に適用することを特徴とする請求項６〜９のいずれかに記載の光ファイバ被覆方法。
【発明の詳細な説明】
【技術分野】
【０００１】
本発明は、高線速で光ファイバをコーティングする上で、コーティング樹脂内に気泡を含まなくするために利用される光ファイバ用樹脂被覆装置及び被覆方法に関する。
【背景技術】
【０００２】
石英ガラスプリフォーム（光ファイバ母材）を加熱溶融し線引きして得られた光ファイバ（光ファイバ裸線）は、傷がつくと脆くなるため、線引きすると同時に樹脂被覆装置内に導いて、光ファイバ裸線の外周にコーティング樹脂液を塗布し、続いて該コーティング樹脂液を硬化させ、石英ガラス製の光ファイバ裸線のクラッド外周に１層又は２層以上の合成樹脂製の被覆層が設けられた光ファイバ素線を製造している。
【０００３】
近年、光ファイバ素線の製造においては、生産効率を高めるために、製造時の高線速化が図られているが、高線速で移動する光ファイバ裸線に被覆を行う場合、光ファイバ近傍の空気が光ファイバとともにコーティング樹脂液内に引き込まれる（以下、これを「引きずられる」と記す。）ことにより、光ファイバの被覆層中に泡が発生してしまう問題があった。従来、この被覆層の泡発生を防ぐための技術として、例えば、特許文献１〜３に開示された技術が提案されている。
【０００４】
特許文献１には、光ファイバ表面を横切るように炭酸ガスを流す方法が示されている。
特許文献２には、大気中の微粒子や、被覆樹脂の揮発成分の付着を防ぐための方法として、パージガスを光ファイバの走行方向に対して逆方向に流す方法が提案されている。
特許文献３には、被覆層内の泡の発生を防ぐために、ヘリウムをパージガスとして使う方法が提案されている。
【特許文献１】特許第２６３５９７７号公報
【特許文献２】特開平７−２６７６８６号公報
【特許文献３】特開平８−２５９２７３号公報
【発明の開示】
【発明が解決しようとする課題】
【０００５】
前記特許文献１〜３には、全てガス流速によって、光ファイバに引きずられる空気、大気中の微粒子、揮発成分を取り除く方法が記載されている。
しかし、特許文献１〜３に記載された従来技術を用いた場合、線引き速度の更なる高速化により、光ファイバに引きずられる空気、大気中の微粒子、揮発成分も増加する。特に、紡糸長の長尺化により、特に光ファイバに引きずられる一次被覆樹脂の揮発成分量の増加は、ニップルの光ファイバ導入部付近の揮発成分の付着を引き起こし、コーティング不良及び断線などの原因となる。
【０００６】
本発明は、前記事情に鑑みてなされ、高線速で光ファイバを製造する際にも、被覆層に泡が混入し難い光ファイバ用樹脂被覆装置及び被覆方法の提供を目的とする。
【課題を解決するための手段】
【０００７】
前記目的を達成するため、本発明は、線引きされた光ファイバ裸線の外周にコーティング樹脂液を塗布し、これを硬化させて被覆層を形成し、光ファイバ素線を製造する光ファイバ素線製造装置に用いられ、ニップルとダイス間にコーティング樹脂液が供給され、外周にコーティング樹脂液を塗布したファイバがダイスから導出される光ファイバ用樹脂被覆装置において、光ファイバ裸線の導入側に、パージガスを導入する多段のパージ部を有することを特徴とする光ファイバ用樹脂被覆装置を提供する。
【０００８】
本発明の光ファイバ用樹脂被覆装置において、パージ部をニップル側から１段目とした場合、排気口が２段目以降に設けられたことが好ましい。
【０００９】
本発明の光ファイバ用樹脂被覆装置において、パージ部が２段〜４段の範囲であることが好ましい。
【００１０】
本発明の光ファイバ用樹脂被覆装置において、排気口の口径が２ｍｍ〜１０ｍｍの範囲内であることが好ましい。
【００１１】
本発明の光ファイバ用樹脂被覆装置において、光ファイバの二次被覆装置に適用されたことが好ましい。
【００１２】
また本発明は、光ファイバ母材を加熱溶融し、線引きした光ファイバ裸線を、ニップルとダイス間にコーティング樹脂液が供給され、外周にコーティング樹脂液を塗布したファイバがダイスから導出される光ファイバ用樹脂被覆装置を通して樹脂を被覆する光ファイバ被覆方法において、光ファイバを被覆装置に導入する前に、パージガスを導入する多段のパージ部を通過させることを特徴とする光ファイバ被覆方法を提供する。
【００１３】
本発明の光ファイバ被覆方法において、パージ部をニップル側から１段目とした場合、排気口を有するパージ部を２段目以降に設けた光ファイバ用樹脂被覆装置を通過させることが好ましい。
【００１４】
本発明の光ファイバ被覆方法において、パージ部が２段〜４段の範囲である光ファイバ用樹脂被覆装置を通過させることが好ましい。
【００１５】
本発明の光ファイバ被覆方法において、排気口の口径が２ｍｍ〜１０ｍｍの範囲内である光ファイバ用樹脂被覆装置を通過させることが好ましい。
【００１６】
本発明の光ファイバ被覆方法において、光ファイバの二次被覆形成時に適用することが好ましい。
【発明の効果】
【００１７】
本発明の光ファイバ用樹脂被覆装置は、光ファイバ裸線の導入側に、パージガスを導入する多段のパージ部を有する構成としたので、高線速で光ファイバを製造する際にも、被覆層内に生じる気泡を減少させることができる。
本発明の光ファイバ被覆方法は、光ファイバを被覆装置に導入する前に、パージガスを導入する多段のパージ部を通過させることによって、高線速で光ファイバを製造する際にも、被覆層内に生じる気泡を減少させることができる。
【発明を実施するための最良の形態】
【００１８】
以下、図面を参照して本発明の実施形態を説明する。
図１は、本発明の光ファイバ用樹脂被覆装置の一実施形態を示す断面図である。本実施形態の光ファイバ用樹脂被覆装置１０は、線引きされた光ファイバ裸線１１の外周にコーティング樹脂液（以下、樹脂と記す。）を塗布し、これを硬化させて被覆層を形成し、光ファイバ素線を製造する光ファイバ素線製造装置に用いられ、ニップル１６とダイス１７間に樹脂が供給され、外周に樹脂を塗布したファイバがダイス１７から導出される構成になっており、光ファイバ裸線１１の導入側に、パージガスを導入する２段のパージ部１４ａ，１４ｂ（パージガス導入部）を有することを特徴としている。図１中、符号１２ａ，１２ｂは導入部、１３はパージ処理領域、１５は排気口を示している。
【００１９】
本実施形態において、パージ処理領域１３は、２段のパージ部１４ａ，１４ｂと、それらの間の位置に設けられた排気口１５とから構成されている。光ファイバ用樹脂被覆装置１０に多段のパージ部１４ａ，１４ｂを設け、各パージ部１４ａ，１４ｂにそれぞれ独立してパージガスを流せるように構成したことによって、光ファイバ裸線１１に引きずられる揮発成分をニップル１６に付着する前に除去することができ、得られる光ファイバの被覆層に気泡が残存し難くすることができる。
【００２０】
本実施形態において、パージ部１４ａ，１４ｂは段数を増やすほど、被覆層に残存する気泡の除去効果は大きくなるが、作業性を考慮すると、２段から４段で構成するのが好ましい。
【００２１】
本実施形態において、排気口１５は、２段のパージ部１４ａ，１４ｂの間に設けているが、排気口１５の位置はこれに限定されず、パージ部１４ｂをニップル１６側から１段目とした場合、排気口１５が２段目以降に設けることが好ましい。排気口１５を設けることで、光ファイバ裸線１１に引きずられる揮発分を外部に排出することができ、パージ部１４ａ，１４ｂの導入部１２ａ，１２ｂ及びニップル１６での揮発分の付着も防ぐことができる。
【００２２】
また排気口１５の口径は、２ｍｍ〜１０ｍｍの範囲内とすることが好ましい。排気口１５の口径が２ｍｍｍ未満であると、光ファイバ裸線１１に引きずられる揮発分を外部に排出する能力が不十分となり、被覆層の気泡が増加する恐れがある。排気口１５の口径が１０ｍｍを超えると、パージ処理領域１３が長大となることから好ましくない。
【００２３】
本発明の光ファイバ被覆方法は、例えば前述した光ファイバ用樹脂被覆装置１０を用いて実施され、光ファイバ母材を加熱溶融し、線引きした光ファイバ裸線１１を、ニップル１６とダイス１７間に樹脂が供給され、外周に樹脂を塗布したファイバがダイス１７から導出される光ファイバ用樹脂被覆装置１０を通して樹脂を被覆する光ファイバ被覆方法において、光ファイバ裸線１１を被覆装置に導入する前に、パージガスを導入する多段のパージ部１４ａ，１４ｂを通過させることを特徴としている。
【００２４】
本発明の方法において、製造する光ファイバは、特に限定されず、石英ガラス系のシングルモード光ファイバ、マルチモードファイバ、応力付与型の偏波保持光ファイバなどが挙げられる。この光ファイバの被覆層の層数は、１層又は２層以上とすることができ、複数の被覆層を有する光ファイバの製造に本発明の方法を適用する場合、各被覆層の形成時に全て本発明を適用しても良いし、一部の被覆層の形成にのみ本発明の方法を適用しても良い。
【００２５】
本発明の方法において、パージ部１４ａ，１４ｂからパージ処理領域１３内に供給するパージガスとしては、炭酸ガス、アルゴンガス、ヘリウムガス、又はこれらの混合ガスなどが挙げられ、通常は炭酸ガスやアルゴンガスが用いられる。
【００２６】
２段のパージ部１４ａ，１４ｂから供給されるパージガスの流量は、２段のパージ部１４ａ，１４ｂのそれぞれで同じであっても良いし、それぞれ異なる流量としても良い。個別のパージ部１４ａ，１４ｂから供給するパージガス流量は、例えば、２Ｌ／分〜５Ｌ／分の範囲内としてよい。
【００２７】
本発明の方法は、光ファイバ裸線１１を被覆装置に導入する前に、パージガスを導入する多段のパージ部１４ａ，１４ｂを通過させることによって、光ファイバ裸線１１に引きずられる揮発成分をニップル１６に付着する前に除去することができ、得られる光ファイバの被覆層に気泡が残存し難くすることができるので、高線速で光ファイバを製造する際にも、被覆層内に生じる気泡を減少させることができる。
【実施例】
【００２８】
［実施例１］
図１に示す２段のパージ部１４ａ，１４ｂを有する光ファイバ用樹脂被覆装置１０を用いて、線速２０ｍ／秒で４００ｋｍ線引きされた光ファイバ裸線１１の外周に樹脂被覆を行った。パージガスとして炭酸ガスを用いたが、アルゴンガスなどでも良い。パージガスの流量は、ａのパージ部で５Ｌ／分、ｂのパージ部で１０Ｌ／分とした。導入部１２ａ，１２ｂの孔径は、両パージ部１４ａ，１４ｂともに２ｍｍ、排気口の口径は６ｍｍとした。その結果、ニップル１６に揮発成分の付着は見られず、得られた光ファイバの被覆層内に気泡は発生しなかった。
【００２９】
［比較例１］
比較例として、図２に示すように、パージ処理領域２１に単独のパージ部２２を有する光ファイバ用樹脂被覆装置２０を用いて、実施例１と同様の条件で線引きされた光ファイバ裸線１１の外周に樹脂被覆を行った。パージガス流量は、１０Ｌ／分とし、導入部２３の口径は２ｍｍとした。その結果、図２に示すように、ニップル１６に揮発成分２４の付着が見られ、得られた光ファイバの被覆層内に気泡が発生した。
【００３０】
［実施例２］
実施例１と同じく、図１に示す２段のパージ部１４ａ，１４ｂを有する光ファイバ用樹脂被覆装置１０を用い、排気口１５の口径を１ｍｍ、２ｍｍ、４ｍｍ、１０ｍｍに変更し、それ以外は実施例１と同様にして光ファイバ裸線１１の外周に樹脂被覆を行った。その結果、排気口１５の口径が１ｍｍである場合には、揮発成分の排気がやや不足気味であり、ニップル１６に揮発成分２４の付着が若干見られた。排気口の口径を２ｍｍ、４ｍｍ、１０ｍｍとした場合には、ニップル１６に揮発成分の付着は見られず、得られた光ファイバの被覆層内に気泡は発生しなかった。
【００３１】
［比較例２］
図１に示す２段のパージ部１４ａ，１４ｂを有する光ファイバ用樹脂被覆装置１０において、排気口の位置をパージ部１４ａ，１４ｂの間でなく、下段のパージ部１４ｂよりもニップル１６側の位置に形成し、それ以外は実施例１と同様にして光ファイバ裸線１１の外周に樹脂被覆を行った。その結果、ニップル１６に揮発成分２４の付着が見られ、得られた光ファイバの被覆層内に気泡が発生した。
【図面の簡単な説明】
【００３２】
【図１】本発明の光ファイバ用樹脂被覆装置の一実施形態を示す断面図である。
【図２】比較例で用いた従来の光ファイバ用樹脂被覆装置を示す断面図である。
【符号の説明】
【００３３】
１０…光ファイバ用樹脂被覆装置、１１…光ファイバ裸線、１２ａ，１２ｂ…導入部、１３…パージ処理領域、１４ａ，１４ｂ…パージ部、１５…排気口、１６…ニップル、１７…ダイス。
【図１】
2007223818.tif 000003
【図２】
2007223818.tif 000004